(57)【要約】【課題】  機械的及び物理的な特性に優れる超電導コイル用巻軸及びその製造方法の提供。【解決手段】  繊維強化複合材料からなる超電導コイル用巻軸の製造方法であって、熱伝導性の高強度絶縁性長繊維からなる織布又は不織布のシート体に硬化樹脂を塗布し含浸させてこれを半硬化させたプリプレグを得るプリプレグ形成ステップ（Ｓ１）と、プリプレグ中のシート体を起毛させる起毛ステップ（Ｓ３）と、プリプレグを所定の形状に成形した後に硬化樹脂を硬化させる成形ステップ（Ｓ４、Ｓ５）と、を含むことを特徴とする。【選択図】  図５
2015141988.tif 000002
【特許請求の範囲】
【請求項１】
繊維強化複合材料からなる超電導コイル用巻軸の製造方法であって、
熱伝導性の高強度絶縁性長繊維からなる織布又は不織布のシート体に硬化樹脂を塗布し含浸させてこれを半硬化させたプリプレグを得るプリプレグ形成ステップと、
前記プリプレグ中の前記シート体を起毛させる起毛ステップと、
前記プリプレグを所定の形状に成形した後に前記硬化樹脂を硬化させる成形ステップと、を含むことを特徴とする超電導コイル用巻軸の製造方法。
【請求項２】
前記起毛ステップは、前記プリプレグの複数を重ね合わせて前記高強度絶縁性長繊維で前記シート体同士を架橋させるように起毛させるステップであることを特徴とする請求項１記載の超電導コイルの製造方法。
【請求項３】
前記プリプレグを重ね合わせるにあたって、前記高強度絶縁性長繊維からなる追加繊維をその間に分散させるステップを含むことを特徴とする請求項２記載の超電導コイル用巻軸の製造方法。
【請求項４】
繊維強化複合材料からなる超電導コイル用巻軸の製造方法であって、
熱伝導性の高強度絶縁性長繊維からなる織布又は不織布のシート体を起毛させる起毛ステップと、
前記シート体に硬化樹脂を塗布し含浸させてこれを半硬化させたプリプレグを得るプリプレグ形成ステップと、
前記プリプレグを巻軸型の周囲に配置した上で前記硬化樹脂を硬化させる硬化ステップと、を含むことを特徴とする超電導コイル用巻軸の製造方法。
【請求項５】
繊維強化複合材料からなる超電導コイル用巻軸の製造方法であって、
熱伝導性の高強度絶縁性長繊維からなる織布又は不織布のシート体を巻軸型の周囲に配置した上で起毛させる起毛ステップと、
前記シート体に硬化樹脂を塗布し含浸させてこれを半硬化させたプリプレグを得るプリプレグ形成ステップと、
前記硬化樹脂を硬化させる硬化ステップと、を含むことを特徴とする超電導コイル用巻軸の製造方法。
【請求項６】
前記起毛ステップは、前記シート体の複数を重ね合わせて前記高強度絶縁性長繊維でこれらを架橋させるように起毛させるステップであることを特徴とする請求項４又は５に記載の超電導コイル用巻軸の製造方法。
【請求項７】
前記シート体を重ね合わせるにあたって、前記高強度絶縁性長繊維からなる追加繊維をその間に分散させるステップを含むことを特徴とする請求項６記載の超電導コイル用巻軸の製造方法。
【請求項８】
前記起毛ステップは、前記シート体を貫くようにニードルを抜き差しし起毛処理するステップを含むことを特徴とする請求項１乃至７のうちの１つに記載の超電導コイル用巻軸の製造方法。
【請求項９】
請求項１乃至８の製造方法によって得られることを特徴とする超電導コイル用巻軸。
【発明の詳細な説明】
【技術分野】
【０００１】
本発明は、超電導コイルにおける超電導線材を巻回するための巻軸及びその製造方法に関し、特に、軽量でありながら機械的及び物理的な特性に優れる超電導コイル用巻軸及びその製造方法に関する。
【背景技術】
【０００２】
超電導特性を利用した超電導コイルが各種産業機械への適用を検討されている。超電導コイルは、巻軸の周囲に所定の超電導線材を巻回し、該線材を超電導特性を呈する温度まで冷却して使用される。
【０００３】
例えば、特許文献１は、容器内に満たされた液体ヘリウムなどの冷媒に超電導コイルを浸漬し超電導線材を冷媒に直接接触させて冷却して、磁気浮上式鉄道用超電導コイルなどとして使用され得る超電導コイルを開示している。蒸発した冷媒ガスについては容器の外部へ回収し冷凍機で液化させた後に、再度、容器内へ戻している。この循環システムにより新たな冷媒の補充を減じている。
【０００４】
また、例えば、特許文献２では、超電導線材を巻回した超電導コイルを積層させその中間部に伝熱板を挿着するとともに、超電導コイルの表層面に熱吸収体を装着し、伝熱板及び熱吸収体を熱輸送体を介して冷凍機に接続する超電導コイル装置を開示している。ここでは、超電導線材は間接的に冷凍機により冷却される。また、超電導コイルの励磁により超電導コイル内部に発生する熱について、伝熱板で効率よく吸収させ、結果として、超電導コイルを効率よく冷却できるとしている。
【０００５】
ところで、超電導コイルの軽量化、特に、上記したような輸送機器などに搭載される超電導コイルでは、軽量化の要求が大きい。これに対して、超電導コイルの主要部品である超電導線材については、所望の超電導特性を実現する上で代替が難しい。一方、例えば、特許文献２に開示の超電導コイルのように、その巻軸には一般的なステンレス鋼が使用されており、代替も可能と考えられる。
【０００６】
超電導コイルの巻軸については、コイルとしての形状保持、低温環境下及び熱履歴に対する耐性、すなわち、使用環境下における十分な機械強度の維持とともに、高い絶縁性及び熱伝導性といった物理特性の維持も要求される。ここで、巻軸の機械的強度を維持しつつ軽量化するにあたっては、ステンレス鋼のような金属材料を巻軸に使用するよりも、ＦＲＰを使用する方が有利である。しかしながら、一般的なＦＲＰにおける強化繊維である非晶質性高分子は機械強度及び絶縁性には優れるものの、その樹脂とともに熱伝導性が非常に低く、かかる点において、超電導コイルの巻軸の材料として、ＦＲＰは金属に劣っていると考えられる。
【０００７】
これに対して、非特許文献１では、高い機械強度及び絶縁性に併せ、高い熱伝導性を有するＦＲＰとして、結晶性高分子を強化繊維に使用したエポキシ樹脂系ＦＲＰを開示している。かかるＦＲＰによれば、従来の金属製の超電導コイルの巻軸よりも軽量でありながら機械的及び物理的な特性に優れる巻軸を与え得ると期待される。
【先行技術文献】
【特許文献】
【０００８】
【特許文献１】特開２００４−１７９４４３号公報
【特許文献２】特開２００１−２４４１０９号公報
【非特許文献】
【０００９】
【非特許文献１】上條弘貴、「スーパー繊維を鉄道に応用する」、ＲＲＲ（公益財団法人鉄道総合技術研究所技報）、第６８巻１１号、２０１１年１１月号、第６〜９頁
【発明の概要】
【発明が解決しようとする課題】
【００１０】
特許文献１及び２のいずれのタイプの超電導コイルにあっても、超電導コイルを効率よく安定的に冷却するためには、超電導線材に接する又は隣接する巻軸において、熱伝導性が良好であって大きな熱異方性を有しないことが好ましい。ここで、非特許文献１では、平織したクロスを起毛処理させることで繊維の伸びる方向だけでなく、これと直交する厚さ方向への熱伝導性を高め得て、熱異方性を抑制し得ることを述べている。
【００１１】
本発明は以上のような状況に鑑みてなされたものであって、その目的とするところは、ＦＲＰからなる超電導コイル用巻軸であって、熱異方性が低く、機械的及び物理的な特性に優れる超電導コイル用巻軸及びその製造方法を提供することにある。
【課題を解決するための手段】
【００１２】
本発明による超電導コイル用巻軸の製造方法は、繊維強化複合材料からなる超電導コイル用巻軸の製造方法であって、熱伝導性の高強度絶縁性長繊維からなる織布又は不織布のシート体に硬化樹脂を塗布し含浸させてこれを半硬化させたプリプレグを得るプリプレグ形成ステップと、前記プリプレグ中の前記シート体を起毛させる起毛ステップと、前記プリプレグを所定の形状に成形した後に前記硬化樹脂を硬化させる成形ステップと、を含むことを特徴とする。
【００１３】
かかる発明によれば、超電導コイル用巻軸としての絶縁性を損なうことなく、軽量化を達成できるとともに熱異方性をより低く抑えて、機械的及び物理的な特性に優れる超電導コイル用巻軸を製造することができるのである。
【００１４】
上記した発明において、前記起毛ステップは、前記プリプレグの複数を重ね合わせて前記高強度絶縁性長繊維で前記シート体同士を架橋させるように起毛させるステップであることを特徴としてもよい。かかる発明によれば、熱異方性を低く抑えて、機械的及び物理的な特性に優れる超電導コイル用巻軸を製造することができる。
【００１５】
上記した発明において、前記プリプレグを重ね合わせるにあたって、前記高強度絶縁性長繊維からなる追加繊維をその間に分散させるステップを含むことを特徴としてもよい。かかる発明によれば、熱異方性をより低く抑えることができて、機械的及び物理的な特性に優れる超電導コイル用巻軸を製造することができる。
【００１６】
また、本発明による超電導コイル用巻軸の他の製造方法は、繊維強化複合材料からなる超電導コイル用巻軸の製造方法であって、熱伝導性の高強度絶縁性長繊維からなる織布又は不織布のシート体を起毛させる起毛ステップと、前記シート体に硬化樹脂を塗布し含浸させてこれを半硬化させたプリプレグを得るプリプレグ形成ステップと、前記プリプレグを巻軸型の周囲に配置した上で前記硬化樹脂を硬化させる硬化ステップと、を含むことを特徴とする。
【００１７】
かかる発明によれば、超電導コイル用巻軸としての絶縁性を損なうことなく、軽量化を達成できるとともに熱異方性をより低く抑えて、機械的及び物理的な特性に優れる超電導コイル用巻軸を製造することができるのである。
【００１８】
また、本発明による超電導コイル用巻軸の他の製造方法は、繊維強化複合材料からなる超電導コイル用巻軸の製造方法であって、熱伝導性の高強度絶縁性長繊維からなる織布又は不織布のシート体を巻軸型の周囲に配置した上で起毛させる起毛ステップと、前記シート体に硬化樹脂を塗布し含浸させてこれを半硬化させたプリプレグを得るプリプレグ形成ステップと、前記硬化樹脂を硬化させる硬化ステップと、を含むことを特徴とする。
【００１９】
かかる発明によれば超電導コイル用巻軸としての絶縁性を損なうことなく、軽量化を達成できるとともに熱異方性をより低く抑えて、機械的及び物理的な特性に優れる超電導コイル用巻軸を製造することができるのである。
【００２０】
上記した発明において、前記起毛ステップは、前記シート体の複数を重ね合わせて前記高強度絶縁性長繊維でこれらを架橋させるように起毛させるステップであることを特徴としてもよい。かかる発明によれば、熱異方性を低く抑えて、機械的及び物理的な特性に優れる超電導コイル用巻軸を製造することができる。
【００２１】
上記した発明において、前記シート体を重ね合わせるにあたって、前記高強度絶縁性長繊維からなる追加繊維をその間に分散させるステップを含むことを特徴としてもよい。かかる発明によれば、熱異方性をより低く抑えることができて、機械的及び物理的な特性に優れる超電導コイル用巻軸を製造することができる。
【００２２】
上記した発明において、前記起毛ステップは、前記シート体を貫くようにニードルを抜き差しし起毛処理するステップを含むことを特徴としてもよい。かかる発明によれば、熱異方性を容易に低く抑え得て、機械的及び物理的な特性に優れる超電導コイル用巻軸を製造することができる。
【００２３】
また、本発明による超電導コイル用巻軸は、上記した製造方法によって得られることを特徴とする。かかる発明によれば、超電導コイル用巻軸としての絶縁性を損なうことなく、軽量化を達成できるとともに、熱異方性をより低く抑えて、機械的及び物理的な特性に優れる超電導コイル用巻軸を得ることができるのである。
【図面の簡単な説明】
【００２４】
【図１】本発明による超電導コイル用巻軸の斜視図である。
【図２】本発明による超電導コイル用巻軸を含む超電導コイルの斜視図である。
【図３】本発明による超電導コイル用巻軸の要部の断面図である。
【図４】本発明による超電導コイル用巻軸に使用される織布の上面図である。
【図５】本発明による製造方法を示すフロー図である。
【図６】本発明による製造方法における積層させるプリプレグの斜視図である。
【図７】本発明による製造方法におけるプリプレグの積層体の断面図である。
【図８】プリプレグを巻き合わせた巻軸型の斜視図である。
【図９】本発明による超電導コイル用巻軸に使用される不織布の断面図である。
【図１０】本発明による他の製造方法を示すフロー図である。
【図１１】本発明による他の製造方法を示すフロー図である。
【発明を実施するための形態】
【００２５】
本発明による1つの実施例としての超電導コイル用巻軸について、図１乃至図４を用いてその詳細を説明する。
【００２６】
図１及び図２に示すように、超電導コイル用巻軸１０は、中空の円筒形状を有しており、その外周面に超電導線材１を絶縁体テープとともに巻回して、いわゆる「パンケーキコイル型」と称される超電導コイル２０を与える。超電導コイル２０は巻回の端部に電極１１、１２を備える。
【００２７】
図３に示すように、超電導コイル用巻軸１０は、半径方向へ層を重ねた積層体であって、硬化樹脂部７の間にシート体５をサンドイッチした複合樹脂体９を１つの層単位とした繊維強化複合材料積層体である。なお、図３では、硬化樹脂部７の厚さ方向中央であってその主面と略平行な仮想平面Ｐ１に沿ってシート体５を埋入させているが、シート体５の位置は適宜、硬化樹脂部７の厚さ方向に調整可能である。硬化樹脂部７は、絶縁性の高い、例えば、エポキシ樹脂、ポリエステル樹脂などの熱硬化性樹脂からなる。
【００２８】
図４を併せて参照すると、シート体５は、高い絶縁性と熱伝導性とを兼ね備える高強度絶縁性長繊維、例えば、アラミド繊維、ポリエチレン繊維、ＰＢＯ（ポリパラフェニレンベンゾビスオキサゾール）繊維からなる長繊維束４を少なくとも互いに熱的に接触するように、縦横に直交させて平織り固定させた織布である。ここで、長繊維束４は必要に応じて開繊処理されて帯状にした後に平織りされる。なお、長繊維束４は帯状でなくとも、その断面形状を円形や異形状としてもよく、シート体５の織り方は、例えば、綾織、朱子織であってもよい。更に、縦糸部２及び横糸部３は、互いに材質や太さなどを異なるようにしてもよく、それぞれの間隔、互いの交差角度などはシート体５に要求される機械強度によって適宜変更され得る。
【００２９】
再び、図３を参照すると、積層されて隣り合う複合樹脂体９同士の間には、追加繊維８が挿入されて分散して配置されている。追加繊維８は、長繊維束４と同様に、絶縁性を有する熱伝導性の高い長繊維であって、これを短く切断した短繊維（チョップドストランド）として与えられている。
【００３０】
縦糸部２及び／又は横糸部３の長繊維束４は、その表面から突き出した起毛６を有する。起毛６は硬化樹脂部７の内部において、複合樹脂体９の主面に略垂直方向に向けて延びている。起毛６は、長繊維束４と比較して細い径の線状体である。起毛６の１本１本は、隣接する複合樹脂体９に含まれる長繊維束４の表面から延びる他の起毛６と互いに接触し又は絡み合い、又は隣接する複合樹脂体９に含まれる長繊維束４に接触し、隣り合う２つの複合樹脂体９内のシート体５同士を熱的に架橋させている。
【００３１】
ここで、シート体５は、縦糸部２及び横糸部３の高い熱伝導性を有する長繊維束４により、その主面に沿った方向に高い熱伝導性を有している。更に、シート体５同士は高い熱伝導性を有する長繊維束４及び／又は起毛６を介して熱的に架橋されている。故に、超電導コイル用巻軸１０は、等方的に高い熱伝導性を有し、熱異方性を低く抑えられるのである。また、追加繊維８も起毛６を有し、上記したと同様に熱的な架橋の密度を高め、超電導コイル用巻軸１０の熱異方性を低く抑え得る。
【００３２】
［第１の製造方法］
次に、上記した超電導コイル用巻軸１０の製造方法について、図５に沿って図６乃至図８を適宜、用いて説明する。
【００３３】
第１の製造方法では、まず、薄板状のプリプレグ９’（図６参照）を得る（Ｓ1：プリプレグ形成ステップ）。プリプレグ９’は後述するように、最終的に硬化させて複合樹脂体９を与える。
【００３４】
続いて、図６に示すように、必要に応じて複数枚のプリプレグ９’を積層させていく（Ｓ２：積層ステップ）。積層させるプリプレグ９’の枚数は、超電導コイル用巻軸１０の寸法とプリプレグ９’の厚さとで決定され、積層せずに単一のプリプレグ９’であってもよい。必要に応じて、追加繊維８はプリプレグ９’同士の間に挿入される。詳細には、プリプレグ９’の一方の主面上に追加繊維８を分散させるように配置し、これを挟んでプリプレグ９’を重ね合わせる。
【００３５】
続いて、図７に示すように、積層させたプリプレグ９’に、ニードルパンチを施して長繊維束４及び／又は追加繊維８に起毛６を与える（Ｓ３：起毛ステップ）。ここで、ニードルパンチは、微小突起を有する針（ニードル）をプリプレグ９’の厚さ方向、すなわちシート体５の厚さ方向に突き刺し、抜き取る動作を繰り返し与えて、長繊維束４及び／又は追加繊維８を引っ掛けるようにして起毛６を与えるものである。これにより、ニードルパンチを施す前のプリプレグ９’の積層体を示す図７（ａ）に対して、図７（ｂ）に示すように、長繊維束４及び／又は追加繊維８の一部が分岐して、プリプレグ９’の積層体に針の往復動の方向である厚さ方向に延びる起毛６を形成させ、隣り合うシート体５同士を起毛６で架橋させ得るのである。また、追加繊維８は、プリプレグ９’の厚さ方向に向きを変化させ、隣り合うシート体５の双方を熱的に架橋させ得る。
【００３６】
続いて、図８に示すように、プリプレグ９’の積層体を、例えば、略円筒状体の巻軸金型３０の周囲に巻き付けるなどして、所定の形状に成形する（Ｓ４：成形ステップ）。最後に、成形したプリプレグ９’を加熱処理して樹脂７’を硬化させ、複合樹脂体９からなる超電導コイル用巻軸１０を得る（Ｓ５：硬化ステップ）。
【００３７】
以上、本実施例による超電導コイル用巻軸１０は、高強度絶縁性長繊維である長繊維束４からなるシート体５によって硬化樹脂部７を強化した繊維強化複合材料である複合樹脂体９によって形成されている。故に、軽量で高い絶縁性を有しつつ、低温環境下及びこれに伴う熱履歴に対する耐性、すなわち超電導コイルとして要求される形状を保持するための高い機械強度を有する。また、熱伝導性を有するシート体５をその厚さ方向に起毛させて隣り合うシート体５同士を熱的に架橋させて、超電導コイル用巻軸１０の熱異方性を低く抑えている。つまり、超電導コイル用巻軸１０は、機械的及び物理的な特性に優れる。特に、シート体５はプリプレグの状態で起毛６を形成し、起毛６による架橋構造を安定させ、隣り合うシート体５同士の熱伝導を安定的に高め得る。また、熱膨張係数の小さい長繊維束４によれば、上記したような超電導コイルの使用時の熱履歴に対して超電導コイル用巻軸１０の寸法変化を小さくできて、高い動作安定性を与えられ好ましい。
【００３８】
また、超電導コイル用巻軸１０は、非磁性であり、超電導コイルの稼働により磁化せず、誤差磁場の発生原因とならず、超電導コイル用の巻軸として優れた物理的特性を有するのである。
【００３９】
なお、上記した実施例では、シート体５に織布を用いたが、図９に示すような、繊維１４をフェルト状に集積させて固定させた不織布を用いてもよい。繊維１４は、長繊維束４と同様に、絶縁性を有しつつ熱伝導性の高い高強度絶縁性長繊維からなる。詳細には、図９（ａ）を参照すると、シート体５’の内部において繊維１４同士はランダムな方向を向いて絡み合っている。若しくは、図９（ｂ）を参照すると、シート体５’の内部において、繊維１４同士はランダムに交絡しながらも仮想平面Ｐ１に沿うようにして配置されている。繊維１４により、超電導コイル用巻軸１０の熱異方性を低く抑え、起毛ステップＳ３において形成される起毛６の量を調整し得るのである。かかる構造では、所定の熱伝導性を付与するために形成させる起毛６の量を相対的に少なくでき、起毛ステップＳ３における作業時間を削減できる。
【００４０】
また、超電導コイル用巻軸は上記した円筒形に限らず、プリプレグによって成形できる形状であればよい。特に、起毛６によって熱異方性を低く抑え得るので、物理的特性を犠牲にすることなく、成形し得る巻軸の形状は比較的、自由度に富むのである。
【００４１】
［第２の製造方法］
次に、超電導コイル用巻軸１０の他の製造方法について、図１０に沿って説明する。
【００４２】
第２の製造方法では、必要に応じて複数枚の織布によるシート体５を積層させていく（Ｓ１１：積層ステップ）。積層させるシート体５の枚数は、超電導コイル用巻軸１０の寸法と積層されたシート体５によって得られるプリプレグ９’の厚さとで決定され、積層せずに単一のシート体５であっても良い。必要に応じて、追加繊維８はシート体５同士の間に挿入される。詳細には、シート体５の一方の主面上に追加繊維８を分散させるように配置し、これを挟んでシート体５を重ね合わせる。
【００４３】
続いて、積層させたシート体５に、ニードルパンチを施して長繊維束４及び／又は追加繊維８に起毛６を与える（Ｓ１２：起毛ステップ）。起毛ステップＳ１２については、第１の製造方法で説明した起毛ステップＳ３と同様である。なお、追加繊維８を挿入すると、シート体５は樹脂７’を含まず、追加繊維８を厚さ方向に起立させてシート体５同士の架橋を促進させ、厚さ方向の熱伝導性を高め得る。
【００４４】
続いて、積層・起毛させたシート体５に熱硬化性樹脂を含浸させ、これを加熱乾燥させて半硬化したプリプレグ９’（図７（ｂ）参照）の積層体を得る（Ｓ1３：プリプレグ形成ステップ）。
【００４５】
さらに、プリプレグ９’の積層体を略円筒状体の巻軸金型３０（図８参照）の周囲に配置する（Ｓ１４：配置ステップ）。最後に、配置したプリプレグ９’を加熱処理して樹脂７’を硬化させ、複合樹脂体９からなる、超電導コイル用巻軸１０を得る（Ｓ１５：硬化ステップ）。
【００４６】
かかる製造方法によっても、第１の製造方法と同様に、機械的及び物理的な特性に優れる超電導コイル１０を得ることができる。特に、シート体５に樹脂の含浸に先だって起毛６を形成させ、起毛６の量を比較的容易に増加させ得て、シート体５同士の厚さ方向の熱伝導率を調整できる。なお、第１の製造方法と同様に、織布の代わりに繊維１４をフェルト状に集積させて固定させた不織布（図９参照）をシート体５’として用いてもよい。
【００４７】
［第３の製造方法］
次に、超電導コイル用巻軸１０のさらに他の製造方法について、図１１に沿って説明する。
【００４８】
第３の製造方法では、まず、織布によるシート体５を中実の巻軸金型３０（図８参照）の周囲に配置する（Ｓ２１：配置ステップ）。シート体５は必要に応じて積層してもよい。積層させるシート体５の枚数は、超電導コイル用巻軸１０の寸法とシート体５によって得られる複合樹脂体９の厚さとで決定され、積層させずに単一のシート体５であってもよい。必要に応じて、第２の製造方法と同様に、追加繊維８がシート体５同士の間に挿入される。
【００４９】
続いて、巻軸金型３０の周囲に配置されたシート体５の周囲からニードルパンチを施して長繊維束４及び／又は追加繊維８に起毛６を与える（Ｓ２２：起毛ステップ）。起毛ステップＳ２２については、第２の製造方法で説明した起毛ステップＳ１２と同様である。
【００５０】
続いて、巻軸金型３０上で起毛されたシート体５に、熱硬化性樹脂を含浸させ、加熱乾燥により半硬化させて、超電導コイル用巻軸１０の形状に成形されたプリプレグ９’（図７（ｂ）参照）の積層体を得る（Ｓ２３：プリプレグ形成ステップ）。最後に、プリプレグ９’の積層体を加熱処理して樹脂７を硬化させ、複合樹脂体９からなる超電導コイル用巻軸１０を得る（Ｓ２４：硬化ステップ）。
【００５１】
かかる製造方法によっても、第１及び第２の製造方法と同様に、機械的及び物理的な特性に優れる超電導コイル用巻軸１０を得ることができる。なお、第１及び第２の製造方法と同様に、織布の代わりに繊維１４をフェルト状に集積させて固定させた不織布（図９参照）をシート体５’として用いてもよい。
【００５２】
ここまで本発明による代表的実施例及びこれに基づく変形例を説明したが、本発明は必ずしもこれらに限定されるものではなく、当業者であれば、本発明の主旨又は添付した特許請求の範囲を逸脱することなく種々の代替実施例及び改変例を見出すことができるであろう。
【符号の説明】
【００５３】
２          縦糸部
３          横糸部
４          長繊維束
５、５’    シート体
６          起毛
７          硬化樹脂部
７’        樹脂
８          追加繊維
９          複合樹脂体
９’        プリプレグ
１０        超電導コイル用巻軸
【図１】
2015141988.tif 000003
【図２】
2015141988.tif 000004
【図３】
2015141988.tif 000005
【図４】
2015141988.tif 000006
【図５】
2015141988.tif 000007
【図６】
2015141988.tif 000008
【図７】
2015141988.tif 000009
【図８】
2015141988.tif 000010
【図９】
2015141988.tif 000011
【図１０】
2015141988.tif 000012
【図１１】
2015141988.tif 000013